(57)【要約】      （修正有）【課題】耐スコーチ性に優れる含フッ素ポリマーを含有する組成物を提供する。【解決手段】複合粒子、および、含フッ素ポリマーを含有する組成物であって、前記複合粒子は、ポリマーと、前記ポリマー中に分散した無機粒子とからなり、前記ポリマーが、酸基含有モノマー単位を含有する組成物である。【選択図】なし【特許請求の範囲】
【請求項１】
複合粒子、および、含フッ素ポリマーを含有する組成物であって、前記複合粒子は、ポリマーと、前記ポリマー中に分散した無機粒子とからなり、
前記ポリマーが、酸基含有モノマー単位を含有する組成物。
【請求項２】
前記酸基含有モノマー単位が、不飽和カルボン酸単位である請求項１に記載の組成物。
【請求項３】
前記酸基含有モノマー単位が、メタクリル酸単位である請求項１または２に記載の組成物。
【請求項４】
前記ポリマーの前記酸基含有モノマー単位の含有量が、全単量体単位に対して、１〜１００モル％である請求項１〜３のいずれかに記載の組成物。
【請求項５】
前記含フッ素ポリマーが、含フッ素エラストマーである請求項１〜４のいずれかに記載の組成物。
【請求項６】
前記無機粒子が、無機窒化物粒子である請求項１〜５のいずれかに記載の組成物。
【請求項７】
前記複合粒子が、前記無機粒子が分散した分散液中で、酸基含有モノマーを重合することにより得られる請求項１〜６のいずれかに記載の組成物。
【請求項８】
成形材料である請求項１〜７のいずれかに記載の組成物。
【請求項９】
請求項１〜７のいずれかに記載の組成物から得られる成形品。
【発明の詳細な説明】
【技術分野】
【０００１】
本開示は、含フッ素ポリマーを含有する組成物および成形品に関する。
【背景技術】
【０００２】
含フッ素エラストマー等の含フッ素ポリマーからなる組成物は、耐熱性、耐薬品性、耐溶剤性、耐燃料油性などに優れることから、Ｏ−リング、ホース、ステムシール、シャフトシール、ダイヤフラム等の成形品を製造するために、広く使用されている。このような組成物として、たとえば、特許文献１では、複合粒子、及び、含フッ素ポリマーを含む組成物であって、上記複合粒子は、ポリマーと、上記ポリマー中に分散した無機粒子とからなることを特徴とする組成物が提案されている。
【先行技術文献】
【特許文献】
【０００３】
【特許文献１】国際公開第２０１６／２０４２７２号
【発明の概要】
【発明が解決しようとする課題】
【０００４】
本開示では、含フッ素ポリマーを含有する組成物であって、耐スコーチ性に優れる組成物を提供することを目的とする。
【課題を解決するための手段】
【０００５】
本開示によれば、複合粒子、および、含フッ素ポリマーを含有する組成物であって、前記複合粒子は、ポリマーと、前記ポリマー中に分散した無機粒子とからなり、前記ポリマーが、酸基含有モノマー単位を含有する組成物が提供される。
【０００６】
前記酸基含有モノマー単位が、不飽和カルボン酸単位であることが好ましい。
前記酸基含有モノマー単位が、メタクリル酸単位であることが好ましい。
前記ポリマーの前記酸基含有モノマー単位の含有量が、全単量体単位に対して、１〜１００モル％であることが好ましい。
前記含フッ素ポリマーが、含フッ素エラストマーであることが好ましい。
前記無機粒子が、無機窒化物粒子であることが好ましい。
前記複合粒子が、前記無機粒子が分散した分散液中で、酸基含有モノマーを重合することにより得られることが好ましい。
前記組成物が、成形材料であることが好ましい。
【０００７】
また、本開示によれば、上記の組成物から得られる成形品が提供される。
【発明の効果】
【０００８】
本開示によれば、含フッ素ポリマーを含有する組成物であって、耐スコーチ性に優れる組成物を提供することができる。
【発明を実施するための形態】
【０００９】
以下、本開示の具体的な実施形態について詳細に説明するが、本開示は、以下の実施形態に限定されるものではない。
【００１０】
本開示の組成物は、含フッ素ポリマーを含有する。上記含フッ素ポリマーとしては、シール性、耐薬品性および耐熱性が優れることから、含フッ素エラストマーが好ましい。
【００１１】
本開示において、含フッ素エラストマーとは、非晶質含フッ素ポリマーである。「非晶質」とは、含フッ素ポリマーの示差走査熱量測定〔ＤＳＣ〕（昇温速度１０℃／分）あるいは示差熱分析〔ＤＴＡ〕（昇温速度１０℃／分）において現われた融解ピーク（ΔＨ）の大きさが４．５Ｊ／ｇ以下であることをいう。含フッ素エラストマーは、架橋することにより、エラストマー特性を示す。エラストマー特性とは、ポリマーを延伸することができ、ポリマーを延伸するのに必要とされる力がもはや適用されなくなったときに、その元の長さを保持できる特性を意味する。
【００１２】
上記含フッ素エラストマーとしては、部分フッ素化エラストマーであってもよいし、パーフルオロエラストマーであってもよいが、耐薬品性、耐熱性がさらに優れている点よりパーフルオロエラストマーを用いることが好ましい。
【００１３】
本開示において、部分フッ素化エラストマーとは、フルオロモノマー単位を含み、全単量体単位に対するパーフルオロモノマー単位の含有量が９０モル％未満の含フッ素ポリマーであって、２０℃以下のガラス転移温度を有し、４．５Ｊ／ｇ以下の融解ピーク（ΔＨ）の大きさを有する含フッ素ポリマーである。
【００１４】
本開示において、パーフルオロエラストマーとは、全単量体単位に対するパーフルオロモノマー単位の含有量が９０モル％以上の含フッ素ポリマーであって、２０℃以下のガラス転移温度を有し、４．５Ｊ／ｇ以下の融解ピーク（ΔＨ）の大きさを有する含フッ素ポリマーであり、さらに、含フッ素ポリマーに含まれるフッ素原子の濃度が７１質量％以上であるポリマーである。本開示において、含フッ素ポリマーに含まれるフッ素原子の濃度は、含フッ素ポリマーを構成する各モノマーの種類と含有量より、含フッ素ポリマーに含まれるフッ素原子の濃度（質量％）を計算により求めるものである。
【００１５】
本開示において、パーフルオロモノマーとは、分子中に炭素原子−水素原子結合を含まないモノマーである。上記パーフルオロモノマーは、炭素原子及びフッ素原子の他、炭素原子に結合しているフッ素原子のいくつかが塩素原子で置換されたモノマーであってもよく、炭素原子の他、窒素原子、酸素原子及び硫黄原子を有するものであってもよい。上記パーフルオロモノマーとしては、全ての水素原子がフッ素原子に置換されたモノマーであることが好ましい。上記パーフルオロモノマーには、架橋部位を与えるモノマーは含まれない。
【００１６】
上記部分フッ素化エラストマーとしては、ビニリデンフルオライド（ＶｄＦ）系フッ素ゴム、テトラフルオロエチレン（ＴＦＥ）／プロピレン（Ｐｒ）系フッ素ゴム、テトラフルオロエチレン（ＴＦＥ）／プロピレン／ビニリデンフルオライド（ＶｄＦ）系フッ素ゴム、エチレン／ヘキサフルオロプロピレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム等が挙げられる。なかでも、ビニリデンフルオライド系フッ素ゴムおよびテトラフルオロエチレン／プロピレン系フッ素ゴムからなる群より選択される少なくとも１種であることが好ましい。
【００１７】
上記ビニリデンフルオライド系フッ素ゴムは、ビニリデンフルオライド４５〜８５モル％と、ビニリデンフルオライドと共重合可能な少なくとも１種の他のモノマー５５〜１５モル％とからなる共重合体であることが好ましい。好ましくは、ビニリデンフルオライド５０〜８０モル％と、ビニリデンフルオライドと共重合可能な少なくとも１種の他のモノマー５０〜２０モル％とからなる共重合体である。
【００１８】
本開示において、含フッ素ポリマーを構成する各モノマーの含有量は、ＮＭＲ、ＦＴ−ＩＲ、元素分析、蛍光Ｘ線分析をモノマーの種類によって適宜組み合わせることで算出できる。
【００１９】
上記ビニリデンフルオライドと共重合可能な少なくとも１種の他のモノマーとしては、ＴＦＥ、ＨＦＰ、フルオロアルキルビニルエーテル、クロロトリフルオロエチレン（ＣＴＦＥ）、トリフルオロエチレン、トリフルオロプロピレン、ペンタフルオロプロピレン、トリフルオロブテン、テトラフルオロイソブテン、ヘキサフルオロイソブテン、フッ化ビニル、一般式（１）：ＣＨ２＝ＣＦＲｆ１（式中、Ｒｆ１は炭素数１〜１２の直鎖または分岐したフルオロアルキル基）で表されるフルオロモノマー、一般式（２）：ＣＨ２＝ＣＨ−（ＣＦ２）ｎ−Ｘ２（式中、Ｘ２はＨまたはＦであり、ｎは３〜１０の整数である。）で表されるフルオロモノマー；架橋部位を与えるモノマー；エチレン、プロピレン、アルキルビニルエーテル等の非フッ素化モノマーが挙げられる。これらをそれぞれ単独で、または、任意に組み合わせて用いることができる。これらのなかでも、ＴＦＥ、ＨＦＰ、フルオロアルキルビニルエーテルおよびＣＴＦＥからなる群より選択される少なくとも１種を用いることが好ましい。
【００２０】
上記フルオロアルキルビニルエーテルとしては、
一般式（３）：ＣＦ２＝ＣＦ−ＯＲｆ３
（式中、Ｒｆ３は、炭素数１〜８のパーフルオロアルキル基を表す。）で表されるフルオロモノマー、
一般式（４）：ＣＦ２＝ＣＦＯＣＦ２ＯＲｆ４
（式中、Ｒｆ４は炭素数１〜６の直鎖または分岐状パーフルオロアルキル基、炭素数５〜６の環式パーフルオロアルキル基、１〜３個の酸素原子を含む炭素数２〜６の直鎖または分岐状パーフルオロオキシアルキル基である）で表されるフルオロモノマー、および、
一般式（５）：ＣＦ２＝ＣＦＯ（ＣＦ２ＣＦ（Ｙ５）Ｏ）ｍ（ＣＦ２）ｎＦ
（式中、Ｙ５はフッ素原子またはトリフルオロメチル基を表す。ｍは１〜４の整数である。ｎは１〜４の整数である。）で表されるフルオロモノマー
からなる群より選択される少なくとも１種であることが好ましく、一般式（３）で表されるフルオロモノマーがより好ましい。
【００２１】
ビニリデンフルオライド系フッ素ゴムの具体例としては、ＶｄＦ／ＨＦＰ系ゴム、ＶｄＦ／ＨＦＰ／ＴＦＥ系ゴム、ＶｄＦ／ＣＴＦＥ系ゴム、ＶｄＦ／ＣＴＦＥ／ＴＦＥ系ゴム、ＶＤＦ／一般式（１）で表されるフルオロモノマー系ゴム、ＶＤＦ／一般式（１）で表されるフルオロモノマー／ＴＦＥ系ゴム、ＶＤＦ／パーフルオロ（メチルビニルエーテル）〔ＰＭＶＥ〕系ゴム、ＶＤＦ／ＰＭＶＥ／ＴＦＥ系ゴム、ＶＤＦ／ＰＭＶＥ／ＴＦＥ／ＨＦＰ系ゴム等が挙げられる。ＶＤＦ／一般式（１）で表されるフルオロモノマー系ゴムとしては、ＶＤＦ／ＣＨ２＝ＣＦＣＦ３系ゴムが好ましく、ＶＤＦ／一般式（１）で表されるフルオロモノマー／ＴＦＥ系ゴムとしては、ＶＤＦ／ＴＦＥ／ＣＨ２＝ＣＦＣＦ３系ゴムが好ましい。
【００２２】
上記ＶＤＦ／ＣＨ２＝ＣＦＣＦ３系ゴムは、ＶＤＦ４０〜９９．５モル％、および、ＣＨ２＝ＣＦＣＦ３０．５〜６０モル％からなる共重合体であることが好ましく、ＶＤＦ５０〜８５モル％、および、ＣＨ２＝ＣＦＣＦ３１５〜５０モル％からなる共重合体であることがより好ましい。
【００２３】
上記テトラフルオロエチレン／プロピレン系フッ素ゴムは、テトラフルオロエチレン４５〜７０モル％、プロピレン５５〜３０モル％、および、架橋部位を与えるフルオロモノマー０〜５モル％からなる共重合体であることが好ましい。
【００２４】
上記含フッ素エラストマーは、パーフルオロエラストマーであってもよい。上記パーフルオロエラストマーとしては、ＴＦＥを含むパーフルオロエラストマー、例えばＴＦＥ／一般式（３）、（４）または（５）で表されるフルオロモノマー共重合体、および、ＴＦＥ／一般式（３）、（４）または（５）で表されるフルオロモノマー／架橋部位を与えるモノマー共重合体からなる群より選択される少なくとも１種が好ましい。
【００２５】
その組成は、ＴＦＥ／ＰＭＶＥ共重合体の場合、好ましくは、４５〜９０／１０〜５５（モル％）であり、より好ましくは５５〜８０／２０〜４５であり、さらに好ましくは５５〜７０／３０〜４５である。
【００２６】
ＴＦＥ／ＰＭＶＥ／架橋部位を与えるモノマー共重合体の場合、好ましくは４５〜８９．９／１０〜５４．９／０．０１〜４（モル％）であり、より好ましくは５０〜７７．９／２０〜４９．９／０．１〜３．５であり、さらに好ましくは５５〜６９．８／３０〜４４．８／０．２〜３である。
【００２７】
ＴＦＥ／炭素数が４〜１２の一般式（３）、（４）または（５）で表されるフルオロモノマー共重合体の場合、好ましくは５０〜９０／１０〜５０（モル％）であり、より好ましくは６０〜８８／１２〜４０であり、さらに好ましくは６５〜８５／１５〜３５である。
【００２８】
ＴＦＥ／炭素数が４〜１２の一般式（３）、（４）または（５）で表されるフルオロモノマー／架橋部位を与えるモノマー共重合体の場合、好ましくは５０〜８９．９／１０〜４９．９／０．０１〜４（モル％）であり、より好ましくは６０〜８７．９／１２〜３９．９／０．１〜３．５であり、さらに好ましくは６５〜８４．８／１５〜３４．８／０．２〜３である。
これらの組成の範囲を外れると、ゴム弾性体としての性質が失われ、樹脂に近い性質となる傾向がある。
【００２９】
上記パーフルオロエラストマーとしては、ＴＦＥ／一般式（５）で表されるフルオロモノマー／架橋部位を与えるモノマー共重合体、ＴＦＥ／一般式（５）で表されるフルオロモノマー共重合体、ＴＦＥ／一般式（３）で表されるフルオロモノマー共重合体、および、ＴＦＥ／一般式（３）で表されるフルオロモノマー／架橋部位を与えるモノマー共重合体からなる群より選択される少なくとも１種であることが好ましい。
【００３０】
上記パーフルオロエラストマーとしては、国際公開第９７／２４３８１号、特公昭６１−５７３２４号公報、特公平４−８１６０８号公報、特公平５−１３９６１号公報等に記載されているパーフルオロエラストマーも挙げることができる。
【００３１】
架橋部位を与えるモノマーとは、架橋剤により架橋を形成するための架橋部位を含フッ素ポリマーに与える架橋性基を有するモノマー（キュアサイトモノマー）である。
【００３２】
架橋部位を与えるモノマーとしては、
一般式（６）：ＣＸ６２＝ＣＸ６−Ｒｆ６ＣＨＲ６Ｘ７
（式中、Ｘ６は、同一または異なって、水素原子、フッ素原子またはＣＨ３、Ｒｆ６は、フルオロアルキレン基、パーフルオロアルキレン基、フルオロ（ポリ）オキシアルキレン基またはパーフルオロ（ポリ）オキシアルキレン基、Ｒ６は、水素原子またはＣＨ３、Ｘ７は、ヨウ素原子または臭素原子である）で表されるフルオロモノマー、
一般式（７）：ＣＸ６２＝ＣＸ６−Ｒｆ７Ｘ７
（式中、Ｘ６は、同一または異なって、水素原子、フッ素原子またはＣＨ３、Ｒｆ７は、フルオロアルキレン基、パーフルオロアルキレン基、フルオロ（ポリ）オキシアルキレン基またはパーフルオロ（ポリ）オキシアルキレン基、Ｘ７は、ヨウ素原子または臭素原子である）で表されるフルオロモノマー、
一般式（８）：ＣＦ２＝ＣＦＯ（ＣＦ２ＣＦ（ＣＦ３）Ｏ）ｍ（ＣＦ２）ｎ−Ｘ８
（式中、ｍは０〜５の整数、ｎは１〜３の整数、Ｘ８は、シアノ基、カルボキシル基、アルコキシカルボニル基、ヨウ素原子、臭素原子、または、−ＣＨ２Ｉである）で表されるフルオロモノマー、
一般式（９）：ＣＨ２＝ＣＦＣＦ２Ｏ（ＣＦ（ＣＦ３）ＣＦ２Ｏ）ｍ（ＣＦ（ＣＦ３））ｎ−Ｘ９
（式中、ｍは０〜５の整数、ｎは１〜３の整数、Ｘ９は、シアノ基、カルボキシル基、アルコキシカルボニル基、ヨウ素原子、臭素原子、またはＣＨ２ＯＨである）で表されるフルオロモノマー、および、
一般式（１０）：ＣＲ１０２＝ＣＲ１０−Ｚ−ＣＲ１０＝ＣＲ１０２
（式中、Ｒ１０は、同一または異なって、水素原子または炭素数１〜５のアルキル基である。Ｚは、直鎖または分岐状で酸素原子を有していてもよい、炭素数１〜１８のアルキレン基、炭素数３〜１８のシクロアルキレン基、少なくとも部分的にフッ素化している炭素数１〜１０のアルキレン基もしくはオキシアルキレン基、または、
−（Ｑ）ｐ−ＣＦ２Ｏ−（ＣＦ２ＣＦ２Ｏ）ｍ（ＣＦ２Ｏ）ｎ−ＣＦ２−（Ｑ）ｐ−
（式中、Ｑはアルキレン基またはオキシアルキレン基である。ｐは０または１である。ｍ／ｎが０．２〜５である。）で表され、分子量が５００〜１００００である（パー）フルオロポリオキシアルキレン基である。）で表されるモノマーからなる群より選択される少なくとも１種であることが好ましい。
【００３３】
Ｘ６は、フッ素原子であることが好ましい。Ｒｆ６およびＲｆ７は炭素数が１〜５のパーフルオロアルキレン基であることが好ましい。Ｒ６は、水素原子であることが好ましい。Ｘ８は、シアノ基、アルコキシカルボニル基、ヨウ素原子、臭素原子、または、−ＣＨ２Ｉであることが好ましい。Ｘ９は、シアノ基、アルコキシカルボニル基、ヨウ素原子、臭素原子、または−ＣＨ２ＯＨであることが好ましい。
【００３４】
架橋部位を与えるモノマーとしては、ＣＦ２＝ＣＦＯＣＦ２ＣＦ（ＣＦ３）ＯＣＦ２ＣＦ２ＣＮ、ＣＦ２＝ＣＦＯＣＦ２ＣＦ（ＣＦ３）ＯＣＦ２ＣＦ２ＣＯＯＨ、ＣＦ２＝ＣＦＯＣＦ２ＣＦ（ＣＦ３）ＯＣＦ２ＣＦ２ＣＨ２Ｉ、ＣＦ２＝ＣＦＯＣＦ２ＣＦ２ＣＨ２Ｉ、ＣＨ２＝ＣＦＣＦ２ＯＣＦ（ＣＦ３）ＣＦ２ＯＣＦ（ＣＦ３）ＣＮ、ＣＨ２＝ＣＦＣＦ２ＯＣＦ（ＣＦ３）ＣＦ２ＯＣＦ（ＣＦ３）ＣＯＯＨ、ＣＨ２＝ＣＦＣＦ２ＯＣＦ（ＣＦ３）ＣＦ２ＯＣＦ（ＣＦ３）ＣＨ２ＯＨ、ＣＨ２＝ＣＨＣＦ２ＣＦ２Ｉ、ＣＨ２＝ＣＨ（ＣＦ２）２ＣＨ＝ＣＨ２、ＣＨ２＝ＣＨ（ＣＦ２）６ＣＨ＝ＣＨ２、および、ＣＦ２＝ＣＦＯ（ＣＦ２）５ＣＮからなる群より選択される少なくとも１種であることが好ましく、ＣＦ２＝ＣＦＯＣＦ２ＣＦ（ＣＦ３）ＯＣＦ２ＣＦ２ＣＮおよびＣＦ２＝ＣＦＯＣＦ２ＣＦ２ＣＨ２Ｉからなる群より選択される少なくとも１種であることがより好ましい。
【００３５】
上記含フッ素エラストマーは、高温における耐圧縮永久歪特性に優れる点から、ガラス転移温度が−７０℃以上であることが好ましく、−６０℃以上であることがより好ましく、−５０℃以上であることがさらに好ましい。また、耐寒性が良好であるという点から、５℃以下であることが好ましく、０℃以下であることがより好ましく、−３℃以下であることがさらに好ましい。
【００３６】
上記ガラス転移温度は、示差走査熱量計（メトラー・トレド社製、ＤＳＣ８２２ｅ）を用い、試料１０ｍｇを１０℃／ｍｉｎで昇温することによりＤＳＣ曲線を得て、ＤＳＣ曲線の二次転移前後のベースラインの延長線と、ＤＳＣ曲線の変曲点における接線との２つの交点の中点を示す温度として求めることができる。
【００３７】
上記含フッ素エラストマーは、耐熱性が良好な点で、１７０℃におけるムーニー粘度ＭＬ（１＋２０）が３０以上であることが好ましく、４０以上であることがより好ましく、５０以上であることがさらに好ましい。また、加工性が良好な点で、１５０以下であることが好ましく、１２０以下であることがより好ましく、１１０以下であることがさらに好ましい。
【００３８】
上記含フッ素エラストマーは、耐熱性が良好な点で、１４０℃におけるムーニー粘度ＭＬ（１＋２０）が３０以上であることが好ましく、４０以上であることがより好ましく、５０以上であることがさらに好ましい。また、加工性が良好な点で、１８０以下であることが好ましく、１５０以下であることがより好ましく、１１０以下であることがさらに好ましい。
【００３９】
上記含フッ素エラストマーは、耐熱性が良好な点で、１００℃におけるムーニー粘度ＭＬ（１＋１０）が１０以上であることが好ましく、２０以上であることがより好ましく、３０以上であることがさらに好ましい。また、加工性が良好な点で、１２０以下であることが好ましく、１００以下であることがより好ましく、８０以下であることがさらに好ましい。
【００４０】
上記ムーニー粘度は、ＡＬＰＨＡ  ＴＥＣＨＮＯＬＯＧＩＥＳ社製  ムーニー粘度計ＭＶ２０００Ｅ型を用いて、１７０℃または１４０℃、１００℃において、ＪＩＳ  Ｋ６３００に従い測定することができる。
【００４１】
上述した部分フッ素化エラストマーおよびパーフルオロエラストマーは、常法により製造することができるが、得られる重合体の分子量分布が狭く、分子量の制御が容易である点、末端にヨウ素原子または臭素原子を導入することができる点から、連鎖移動剤としてヨウ素化合物または臭素化合物を使用することもできる。ヨウ素化合物または臭素化合物を使用して行う重合方法としては、例えば、実質的に無酸素状態で、ヨウ素化合物または臭素化合物の存在下に、加圧しながら水媒体中で乳化重合を行う方法が挙げられる（ヨウ素移動重合法）。使用するヨウ素化合物または臭素化合物の代表例としては、例えば、一般式：
Ｒ１１ＩｘＢｒｙ
（式中、ｘおよびｙはそれぞれ０〜２の整数であり、かつ１≦ｘ＋ｙ≦２を満たすものであり、Ｒ１１は炭素数１〜１６の飽和もしくは不飽和のフルオロ炭化水素基またはクロロフルオロ炭化水素基、または炭素数１〜３の炭化水素基であり、酸素原子を含んでいてもよい）で表される化合物が挙げられる。ヨウ素化合物または臭素化合物を使用することによって、ヨウ素原子または臭素原子が重合体に導入され、架橋点として機能する。
【００４２】
ヨウ素化合物および臭素化合物としては、例えば１，３−ジヨードパーフルオロプロパン、２−ヨードパーフルオロプロパン、１，３−ジヨード−２−クロロパーフルオロプロパン、１，４−ジヨードパーフルオロブタン、１，５−ジヨード−２，４−ジクロロパーフルオロペンタン、１，６−ジヨードパーフルオロヘキサン、１，８−ジヨードパーフルオロオクタン、１，１２−ジヨードパーフルオロドデカン、１，１６−ジヨードパーフルオロヘキサデカン、ジヨードメタン、１，２−ジヨードエタン、１，３−ジヨード−ｎ−プロパン、ＣＦ２Ｂｒ２、ＢｒＣＦ２ＣＦ２Ｂｒ、ＣＦ３ＣＦＢｒＣＦ２Ｂｒ、ＣＦＣｌＢｒ２、ＢｒＣＦ２ＣＦＣｌＢｒ、ＣＦＢｒＣｌＣＦＣｌＢｒ、ＢｒＣＦ２ＣＦ２ＣＦ２Ｂｒ、ＢｒＣＦ２ＣＦＢｒＯＣＦ３、１−ブロモ−２−ヨードパーフルオロエタン、１−ブロモ−３−ヨードパーフルオロプロパン、１−ブロモ−４−ヨードパーフルオロブタン、２−ブロモ−３−ヨードパーフルオロブタン、３−ブロモ−４−ヨードパーフルオロブテン−１、２−ブロモ−４−ヨードパーフルオロブテン−１、ベンゼンのモノヨードモノブロモ置換体、ジヨードモノブロモ置換体、ならびに（２−ヨードエチル）および（２−ブロモエチル）置換体等が挙げられ、これらの化合物は、単独で使用してもよく、相互に組み合わせて使用することもできる。
【００４３】
これらのなかでも、重合反応性、架橋反応性、入手容易性等の点から、１，４−ジヨードパーフルオロブタン、１，６−ジヨードパーフルオロヘキサン、２−ヨードパーフルオロプロパンを用いるのが好ましい。
【００４４】
上記含フッ素ポリマーとしては、主鎖末端および／または側鎖にシアノ基（−ＣＮ基）を有する含フッ素エラストマーであることが好ましい。主鎖末端および／または側鎖にシアノ基（−ＣＮ基）を有する含フッ素エラストマーは、シアノ基が環化三量化によりトリアジン環を形成して架橋することができるものであり、成形品にすぐれた耐圧縮永久歪みおよび耐熱性を付与できる。
【００４５】
主鎖末端および／または側鎖にシアノ基（−ＣＮ基）を有する含フッ素エラストマーとしては、たとえば、パーフルオロエラストマーおよび部分フッ素化エラストマーがあげられる。
【００４６】
主鎖末端および／または側鎖にシアノ基（−ＣＮ基）を有するパーフルオロエラストマーとしては、上述した、ＴＦＥ／一般式（３）、（４）または（５）で表されるフルオロモノマー／架橋部位を与えるモノマー共重合体のうち、架橋部位を与えるモノマーが、シアノ基（−ＣＮ基）を有するモノマーである共重合体が挙げられる。この場合、シアノ基（−ＣＮ基）を有するモノマー単位の含有量は、良好な架橋特性および耐熱性の観点から、ＴＦＥ単位と一般式（３）、（４）および（５）で表されるフルオロモノマー単位との合計量に対して、０．１〜５モル％であってよく、０．３〜３モル％であってよい。さらに好適な組成は、上述したとおりである。
【００４７】
また、シアノ基（−ＣＮ基）を有するモノマーとしては、たとえば、
式：ＣＹ１２＝ＣＹ１（ＣＦ２）ｎ−ＣＮ
（式中、Ｙ１は、同一または異なって、水素原子またはフッ素原子、ｎは１〜８の整数である）
式：ＣＦ２＝ＣＦＣＦ２Ｒｆ８−ＣＮ
（式中、Ｒｆ８は−（ＯＣＦ２）ｎ−または−（ＯＣＦ（ＣＦ３））ｎ−であり、ｎは０〜５の整数である）
式：ＣＦ２＝ＣＦＣＦ２（ＯＣＦ（ＣＦ３）ＣＦ２）ｍ（ＯＣＨ２ＣＦ２ＣＦ２）ｎＯＣＨ２ＣＦ２−ＣＮ
（式中、ｍは０〜５の整数、ｎは０〜５の整数である）
式：ＣＦ２＝ＣＦＣＦ２（ＯＣＨ２ＣＦ２ＣＦ２）ｍ（ＯＣＦ（ＣＦ３）ＣＦ２）ｎＯＣＦ（ＣＦ３）−ＣＮ
（式中、ｍは０〜５の整数、ｎは０〜５の整数である）
式：ＣＦ２＝ＣＦ（ＯＣＦ２ＣＦ（ＣＦ３））ｍＯ（ＣＦ２）ｎ−ＣＮ
（式中、ｍは０〜５の整数、ｎは１〜８の整数である）
式：ＣＦ２＝ＣＦ（ＯＣＦ２ＣＦ（ＣＦ３））ｍ−ＣＮ
（式中、ｍは１〜５の整数）
式：ＣＦ２＝ＣＦＯＣＦ２（ＣＦ（ＣＦ３）ＯＣＦ２）ｎＣＦ（−ＣＮ）ＣＦ３
（式中、ｎは１〜４の整数）
式：ＣＦ２＝ＣＦＯ（ＣＦ２）ｎＯＣＦ（ＣＦ３）−ＣＮ
（式中、ｎは２〜５の整数）
式：ＣＦ２＝ＣＦＯ（ＣＦ２）ｎ−（Ｃ６Ｈ４）−ＣＮ
（式中、ｎは１〜６の整数）
式：ＣＦ２＝ＣＦ（ＯＣＦ２ＣＦ（ＣＦ３））ｎＯＣＦ２ＣＦ（ＣＦ３）−ＣＮ
（式中、ｎは１〜２の整数）
式：ＣＨ２＝ＣＦＣＦ２Ｏ（ＣＦ（ＣＦ３）ＣＦ２Ｏ）ｎＣＦ（ＣＦ３）−ＣＮ
（式中、ｎは０〜５の整数）、
式：ＣＦ２＝ＣＦＯ（ＣＦ２ＣＦ（ＣＦ３）Ｏ）ｍ（ＣＦ２）ｎ−ＣＮ
（式中、ｍは０〜５の整数、ｎは１〜３の整数である）
式：ＣＨ２＝ＣＦＣＦ２ＯＣＦ（ＣＦ３）ＯＣＦ（ＣＦ３）−ＣＮ
式：ＣＨ２＝ＣＦＣＦ２ＯＣＨ２ＣＦ２−ＣＮ
式：ＣＦ２＝ＣＦＯ（ＣＦ２ＣＦ（ＣＦ３）Ｏ）ｍＣＦ２ＣＦ（ＣＦ３）−ＣＮ
（式中、ｍは０以上の整数である）
式：ＣＦ２＝ＣＦＯＣＦ（ＣＦ３）ＣＦ２Ｏ（ＣＦ２）ｎ−ＣＮ
（式中、ｎは１以上の整数）
式：ＣＦ２＝ＣＦＯＣＦ２ＯＣＦ２ＣＦ（ＣＦ３）ＯＣＦ２−ＣＮ
で表されるモノマーなどがあげられ、これらをそれぞれ単独で、または任意に組み合わせて用いることができる。
【００４８】
上記の中でも、
式：ＣＦ２＝ＣＦ（ＯＣＦ２ＣＦ（ＣＦ３））ｍＯ（ＣＦ２）ｎ−ＣＮ
（式中、ｍは０〜５の整数、ｎは１〜８の整数である）で表されるモノマーが好ましく、ＣＦ２＝ＣＦＯＣＦ２ＣＦ（ＣＦ３）ＯＣＦ２ＣＦ２ＣＮがより好ましい。
【００４９】
これらのモノマーがシアノ基を有するので、そのシアノ基が環化三量化反応してトリアジン架橋が進行する。
【００５０】
これらのパーフルオロエラストマーは、常法により製造することができる。
【００５１】
かかるパーフルオロエラストマーの具体例としては、国際公開第９７／２４３８１号、特公昭６１−５７３２４号公報、特公平４−８１６０８号公報、特公平５−１３９６１号公報などに記載されているフッ素ゴムなどがあげられる。
【００５２】
主鎖末端および／または側鎖にシアノ基（−ＣＮ基）を有する部分フッ素化エラストマーとしては、ビニリデンフルオライド（ＶｄＦ）系フッ素ゴム、テトラフルオロエチレン（ＴＦＥ）／プロピレン系フッ素ゴム、テトラフルオロエチレン（ＴＦＥ）／プロピレン／ビニリデンフルオライド（ＶｄＦ）系フッ素ゴム、エチレン／ヘキサフルオロエチレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム、フルオロシリコーン系フッ素ゴム、またはフルオロホスファゼン系フッ素ゴムなどがあげられ、これらをそれぞれ単独で、または本開示の効果を損なわない範囲で任意に組み合わせて用いることができる。
【００５３】
ビニリデンフルオライド系フッ素ゴムとは、ビニリデンフルオライド４５〜８５モル％と、ビニリデンフルオライドと共重合可能な少なくとも１種の他のモノマー５５〜１５モル％とからなる含フッ素共重合体をいう。好ましくは、ビニリデンフルオライド５０〜８０モル％と、ビニリデンフルオライドと共重合可能な少なくとも１種の他のモノマー５０〜２０モル％とからなる含フッ素共重合体をいう。
【００５４】
ビニリデンフルオライドと共重合可能な少なくとも１種の他のモノマーとしては、たとえば、ＴＦＥ、ＣＴＦＥ、トリフルオロエチレン、ＨＦＰ、トリフルオロプロピレン、テトラフルオロプロピレン、ペンタフルオロプロピレン、トリフルオロブテン、テトラフルオロイソブテン、パーフルオロ（アルキルビニルエーテル）（ＰＡＶＥ）、フッ化ビニルなどのフルオロモノマー、エチレン、プロピレン、アルキルビニルエーテルなどの非フッ素化モノマーがあげられる。これらをそれぞれ単独で、または、任意に組み合わせて用いることができる。これらのなかでも、ＴＦＥ、ＨＦＰ、パーフルオロ（アルキルビニルエーテル）が好ましい。
【００５５】
具体的なゴムとしては、ＶｄＦ−ＨＦＰ系ゴム、ＶｄＦ−ＨＦＰ−ＴＦＥ系ゴム、ＶｄＦ−ＣＴＦＥ系ゴム、ＶｄＦ−ＣＴＦＥ−ＴＦＥ系ゴムなどがあげられる。
【００５６】
テトラフルオロエチレン／プロピレン系フッ素ゴムとは、テトラフルオロエチレン４５〜７０モル％、プロピレン５５〜３０モル％からなり、さらにテトラフルオロエチレンとプロピレンの合計量に対して、架橋部位を与えるモノマー０〜５モル％含有する含フッ素共重合体をいう。
【００５７】
架橋部位を与えるモノマーとしては、特表平４−５０５３４５号公報、特表平５−５０００７０号公報に記載されているようなシアノ基含有モノマーや、上述のシアノ基（−ＣＮ基）を有するモノマーなどがあげられる。
【００５８】
これらの部分フッ素化エラストマーは、常法により製造することができる。
【００５９】
また、含フッ素エラストマーとして、エラストマー性含フッ素ポリマー鎖セグメントと非エラストマー性含フッ素ポリマー鎖セグメントからなる熱可塑性フッ素ゴムを用いてもよい。
【００６０】
本開示の組成物は、酸基含有モノマー単位を含有するポリマーと、このポリマー中に分散した無機粒子とからなる複合粒子を、さらに含有する。すなわち、上記複合粒子においては、上記無機粒子が上記ポリマーに覆われていることから、上記無機粒子の架橋反応への作用が制御される。したがって、本開示の組成物は、耐スコーチ性に優れる。
【００６１】
上記酸基含有モノマー単位を与える酸基含有モノマーとしては、少なくとも１つのエチレン性の不飽和結合および少なくとも１つの酸基を有するモノマーであれば、特に限定されないが、耐スコーチ性をさらに改善できることから、不飽和カルボン酸、不飽和スルホン酸、不飽和ホスホン酸および不飽和リン酸からなる群より選択される少なくとも１種が好ましく、不飽和カルボン酸および不飽和スルホン酸からなる群より選択される少なくとも１種がより好ましく、不飽和カルボン酸がさらに好ましい。上記酸基含有モノマーは、アルカリ金属イオン、アルカリ土類金属イオン、アンモニウムイオンなどのカチオンとともに、塩を形成していてもよい。
【００６２】
上記不飽和カルボン酸としては、アクリル酸、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、フマル酸、フマル酸モノエステル、フタル酸ビニル、ピロメリット酸ビニル、ウンデシレン酸、２−メタクリロイルオキシエチルコハク酸、２−アクリロイルオキシエチルコハク酸、２−メタクリロイルオキシエチルフタル酸、２−アクリロイルオキシエチルフタル酸、２−メタクリロイルオキシエチルヘキサヒドロフタル酸、２−アクリロイルオキシエチルヘキサヒドロフタル酸、２−アクリロイルオキシプロピルフタル酸、２−アクリロイルオキシプロピルヘキサヒドロフタル酸、２−アクリロイルオキシプロピルテトラヒドロフタル酸、メタクリロキシエチルトリメリット酸、クロトン酸、Ｎ−アクリロイルアラニン、無水マレイン酸、無水シトラコン酸、４−ビニル安息香酸などが挙げられる。
【００６３】
上記不飽和カルボン酸としては、なかでも、
一般式（１１）：ＣＲ１１Ｒ１２＝ＣＲ１３−Ｒ１４−（ＣＯＯＨ）ｎ
（式中、Ｒ１１〜Ｒ１３は、同一または異なって、水素原子または一価の炭化水素基、Ｒ１４は２価または３価の連結基、ｎは１または２である。）で表される化合物、および、
一般式（１２）：ＣＲ１５Ｒ１６＝ＣＲ１７−Ｒ１８−Ａｒ−（−ＣＯＯＨ）ｍ
（式中、Ｒ１５〜Ｒ１７は、同一または異なって、水素原子または一価の炭化水素基、Ｒ１８は２価または３価の連結基、Ａｒは２価または３価の環状脂肪族基または芳香族基、ｍは１または２である。）で表される化合物
からなる群より選択される少なくとも１種が好ましく、一般式（１１）で表される化合物がより好ましい。
【００６４】
Ｒ１１〜Ｒ１３としては、同一または異なって、水素原子、炭素数１〜５のアルキル基またはアリール基が好ましい。Ｒ１４としては、単結合手、または、式：−（Ｃ＝Ｏ）ｎ１−（Ｏ）ｎ２−Ｒ１４１−（式中、ｎ１およびｎ２は、同一または異なって、０または１、Ｒ１４１は、炭素−炭素原子間に酸素原子が挿入されていてもよいアルキレン基である。）で表される２価の連結基が好ましい。Ｒ１４１のアルキレン基の炭素数としては、１〜１０が好ましく、１〜３がより好ましい。
【００６５】
また、一般式（１１）におけるｎは、カルボキシル基の個数を表し、Ｒ１４が２価の場合は１であり、Ｒ１４が３価の場合は２である。一般式（１１）におけるＲ１４およびｎとしては、Ｒ１４が２価の連結基であり、ｎが１であることが好ましい。
【００６６】
Ｒ１５〜Ｒ１７としては、同一または異なって、水素原子または炭素数１〜５のアルキル基が好ましい。Ｒ１８としては、単結合手、または、式：−（Ｃ＝Ｏ）ｍ１−（Ｏ）ｍ２−Ｒ１８１−（Ｏ）ｍ３−（Ｃ＝Ｏ）ｍ４−（式中、ｍ１〜ｍ４は、同一または異なって、０または１、Ｒ１８１は、炭素−炭素原子間に酸素原子が挿入されていてもよいアルキレン基である。）で表される２価の連結基が好ましい。Ｒ１８１のアルキレン基の炭素数としては、１〜１０が好ましく、１〜３がより好ましい。
【００６７】
また、一般式（１２）におけるｍは、カルボキシル基の個数を表し、Ａｒが２価の場合は１であり、Ａｒが３価の場合は２である。Ａｒの炭素数としては、６が好ましい。
【００６８】
上記不飽和スルホン酸としては、ビニルスルホン酸、アリルスルホン酸、メタリルスルホン酸、２−スルホエチルアクリレート、２−エチルスルホメタクリレート、２−アクリルアミド−２−メチルプロパンスルホン酸、スチレンスルホン酸、３−アリロキシ−２−ヒドロキシプロパンスルホン酸などが挙げられる。
【００６９】
上記不飽和ホスホン酸としては、ビニルホスホン酸、アリルホスホン酸、ビニルベンジルホスホン酸、１−フェニルエテニルホスホン酸、２−フェニルエテニルホスホン酸、２−（アクリロイルオキシ）エチルホスホン酸、２−（メタクリロイルオキシ）エチルホスホン酸、３−（アクリロイルオキシ）プロピルホスホン酸、３−（メタクリロイルオキシ）プロピルホスホン酸などが挙げられる。
【００７０】
上記不飽和リン酸としては、２−（アクリロイルオキシ）エチルホスファート、２−（メタクリロイルオキシ）エチルホスファートなどが挙げられる。
【００７１】
上記酸基含有モノマーとしては、なかでも、耐スコーチ性をさらに改善できることから、メタクリル酸およびビニルスルホン酸からなる群より選択される少なくとも１種が好ましく、メタクリル酸がより好ましい。
【００７２】
上記ポリマーは、上記酸基含有モノマー単位のみからなるポリマーであってもよいし、上記酸基含有モノマー単位と上記酸基含有モノマー単位以外の他の単量体単位とを含有するポリマーであってもよい。
【００７３】
上記ポリマーは、不飽和カルボン酸エステル単位をさらに含有してもよい。不飽和カルボン酸エステル単位を与える不飽和カルボン酸エステルとしては、アルキル基の炭素数が１〜１０のアクリル酸アルキルエステル、または、アルキル基の炭素数が１〜１０のメタクリル酸アルキルエステルが好ましい。上記（メタ）アクリル酸エステルとしては、たとえば、メチルアクリレート、エチルアクリレート、ｎ−プロピルアクリレート、イソプロピルアクリレート、ｎ−ブチルアクリレート、メチルメタクリレート、ｎ−プロピルメタクリレート、エチルメタクリレート、ｎ−ブチルメタクリレート、イソプロピルメタクリレート、２−エチルへキシルアクリレート、２−エチルヘキシルメタクリレート、シクロヘキシルアクリレート、シクロヘキシルメタクリレートなどの（メタ）アクリル酸アルキルエステルが挙げられる。なお、本開示において、「（メタ）アクリル酸エステル」とは、アクリル酸エステル又はメタクリル酸エステルを意味する。
【００７４】
上記（メタ）アクリル酸エステルとしては、メチルメタクリレートが好ましい。
【００７５】
上記複合粒子に含有される上記ポリマーにおいて、上記酸基含有モノマー単位の含有量としては、耐スコーチ性をさらに改善できることから、全単量体単位に対して、好ましくは１〜１００モル％であり、より好ましくは１０〜１００モル％であり、さらに好ましくは２５〜１００モル％である。この場合の他の単量体単位の含有量としては、９９〜０モル％であり、より好ましくは９０〜０モル％であり、さらに好ましくは７５〜０モル％である。
【００７６】
上記ポリマーが不飽和カルボン酸エステル単位をさらに含有する場合の上記酸基含有モノマー単位の含有量は、耐スコーチ性の観点から、全単量体単位に対して、好ましくは１〜９９モル％であり、より好ましくは１０〜９０モル％であり、さらに好ましくは２５〜７５モル％である。また、不飽和カルボン酸エステル単位の含有量は、全単量体単位に対して、好ましくは９９〜１モル％であり、より好ましくは９０〜１０モル％であり、さらに好ましくは７５〜２５モル％である。
【００７７】
上記ポリマーは、スチレン単位をさらに含有してもよい。上記ポリマーがスチレン単位をさらに含有する場合の上記酸基含有モノマー単位の含有量は、耐スコーチ性の観点から、全単量体単位に対して、好ましくは１〜９９モル％であり、より好ましくは１０〜９０モル％である。また、スチレン単位の含有量は、全単量体単位に対して、好ましくは９９〜１モル％であり、より好ましくは９０〜１０モル％である。
【００７８】
上記ポリマーは、数平均分子量（重量平均分子量等）が１万〜１００万であることが好ましい。上記分子量は、液体クロマトグラフィーを使用する方法や、沈殿法により測定することができる。
【００７９】
上記無機粒子は、無機窒化物粒子であることが好ましい。上記組成物が無機窒化物粒子を含有する場合、含フッ素エラストマー中のシアノ基を環化三量化反応させて、トリアジン架橋反応を進行させることができる。
【００８０】
上記無機粒子としては、特に限定されるものではないが、窒化ケイ素（Ｓｉ３Ｎ４）、窒化リチウム、窒化チタン、窒化アルミニウム、窒化ホウ素、窒化バナジウム、窒化ジルコニウムなどの無機窒化物粒子があげられる。これらの中でも、ナノサイズの微粒子が供給可能であること、半導体製造工程で嫌われる金属等を含んでいない点から、窒化ケイ素粒子であることが好ましい。また、これらの無機窒化物粒子は２種以上混合使用してもよい。
【００８１】
上記無機粒子の平均粒子径は、好ましくは１０００ｎｍ以下であり、より好ましくは３００ｎｍ以下であり、さらに好ましくは１００ｎｍ以下である。下限値は特に限定されないが、５ｎｍであることが好ましい。
【００８２】
上記複合粒子は、上記無機粒子を１〜８０質量％含有することが好ましい。上記無機粒子の含有量としては、より好ましくは１０質量％以上であり、さらに好ましくは２０質量％以上であり、特に好ましくは３５質量％以上であり、最も好ましくは５０質量％以上であり、より好ましくは７５質量％以下であり、さらに好ましくは７０質量％以下である。上記無機粒子の含有量が上記範囲にあると、耐スコーチ性をより一層改善することができるとともに、架橋反応を十分に進行させられる。
【００８３】
上記複合粒子の平均粒子径は、好ましくは０．０１〜１００μｍであり、より好ましくは０．０５μｍ以上であり、さらに好ましくは０．１μｍ以上であり、より好ましくは３０μｍ以下であり、さらに好ましくは１５μｍ以下である。上記複合粒子の平均粒子径が上記範囲にあると、取り扱い性に優れるとともに、組成物中に十分に分散させることができる。上記平均粒子径は、レーザ回折式粒度分布測定装置として求めるメジアン径である。
【００８４】
上記複合粒子は、上記無機粒子が分散した分散液中で、少なくとも上記酸基含有モノマーを含有するモノマーを重合することにより得られるものであることが好ましい。
【００８５】
上記複合粒子は、公知の方法（例えば、田中眞人著、「ナノ・マイクロカプセル調製のキーポイント」、株式会社テクノシステム出版、２００８年５月６日に記載の方法）により製造することができる。
上記複合粒子は、具体的には、無機粒子、少なくとも上記酸基含有モノマーを含有するモノマー、分散剤および重合開始剤を溶媒に分散させて分散液を得る工程、上記分散液中でモノマーを重合してスラリーを得る工程、ならびに、上記スラリーから複合粒子を回収する工程を含む製造方法により製造することができる。
【００８６】
上記重合においては、上記モノマーとして、上記酸基含有モノマーに加えて、上記不飽和カルボン酸エステル、スチレンなどの、上記ポリマーを構成する他の単量体単位を与える他の単量体を重合することもできる。
【００８７】
上記無機粒子と上記モノマーとの質量比（無機粒子／モノマー）としては、好ましくは１／９９〜８０／２０であり、より好ましくは１０／９０以上であり、より好ましくは７５／２５以下である。
【００８８】
上記分散剤としては、ポリビニルピロリドン、ポリビニルアルコールのケン化物およびヒドロキシプロピルセルロースからなる群から選択される少なくとも１種が好ましく、ポリビニルピロリドンがより好ましい。
【００８９】
上記重合開始剤としては、アゾ化合物および過酸化物からなる群から選択される少なくとも１種が好ましく、アゾ化合物がより好ましい。上記アゾ化合物としては、２，２’−アゾビス−２，４−ジメチルバレロニトリル、２，２’−アゾビスイソブチロニトリル、２，２’−アゾビス（２−メチルプロピオニトリル）などが挙げられる。
【００９０】
上記溶媒としては、水、アルコール、ベンゼンおよびトルエンからなる群から選択される少なくとも１種が好ましく、水およびアルコールからなる群より選択される少なくとも１種がより好ましい。上記アルコールとしては、炭素数が１〜５のアルコールが好ましく、１−ブタノール、メタノールまたはエタノールがより好ましい。
【００９１】
各成分を溶媒に分散させるために、超音波等の公知の手段を用いてもよい。
【００９２】
上記モノマーの重合は、重合開始剤の分解温度以上に分散液を加熱することによって開始することができる。分解温度は、通常、３０〜１２０℃である。重合時間は、通常、１〜２４時間である。
【００９３】
重合が完了すると、上記複合粒子および上記溶媒を含有するスラリーが生成する。スラリーから複合粒子を回収する方法は公知である。回収後に所望により複合粒子を乾燥してもよい。
【００９４】
本開示の組成物における上記複合粒子の含有量は、上記含フッ素ポリマー１００質量部に対して、好ましくは０．１〜３０質量部であり、より好ましくは０．３質量部以上であり、さらに好ましくは０．５質量部以上であり、より好ましくは１０質量部以下であり、さらに好ましくは５質量部以下である。上記複合粒子の含有量が上記範囲にあると、耐スコーチ性をより一層改善することができるとともに、架橋反応を十分に進行させられる。
【００９５】
架橋剤は必須成分ではない。しかし、上記組成物は、架橋剤をさらに含有してもよい。上記架橋剤としては、パーオキサイド架橋、ポリオール架橋、ポリアミン架橋、トリアジン架橋、オキサゾール架橋、イミダゾール架橋、および、チアゾール架橋において用いる架橋剤が挙げられる。上記含フッ素ポリマーが主鎖末端および／または側鎖にシアノ基（−ＣＮ基）を有する含フッ素エラストマーである場合、架橋剤としては、オキサゾール架橋剤、イミダゾール架橋剤およびチアゾール架橋剤からなる群より選択される少なくとも１種であることが好ましい。
【００９６】
パーオキサイド架橋において用いる架橋剤は、熱や酸化還元系の存在下で容易にパーオキシラジカルを発生し得る有機過酸化物であればよく、具体的には、たとえば１，１−ビス（ｔ−ブチルパーオキシ）−３，５，５−トリメチルシクロヘキサン、２，５−ジメチルヘキサン−２，５−ジヒドロパーオキサイド、ジ−ｔ−ブチルパーオキサイド、ｔ−ブチルクミルパーオキサイド、ジクミルパーオキサイド、α，α−ビス（ｔ−ブチルパーオキシ）−ｐ−ジイソプロピルベンゼン、２，５−ジメチル−２，５−ジ（ｔ−ブチルパーオキシ）ヘキサン、２，５−ジメチル−２，５−ジ（ｔ−ブチルパーオキシ）−ヘキシン−３、ベンゾイルパーオキサイド、ｔ−ブチルパーオキシベンゼン、２，５−ジメチル−２，５−ジ（ベンゾイルパーオキシ）ヘキサン、ｔ−ブチルパーオキシマレイン酸、ｔ−ブチルパーオキシイソプロピルカーボネート、１，３−ビス（ｔ−ブチルパーオキシイソプロピル）ベンゼンなどをあげることができる。一般に活性−Ｏ−Ｏ−の量、分解温度などを考慮して有機過酸化物の種類並びに使用量が選ばれる。
【００９７】
また、この場合に用いることのできる架橋助剤としては、パーオキシラジカルとポリマーラジカルに対して反応活性を有する化合物であればよく、たとえば−ＣＨ＝ＣＨ２、−ＣＨ２ＣＨ＝ＣＨ２、−ＣＦ＝ＣＦ２、−Ｃ（ＣＦ３）＝ＣＦ２、−Ｃ（ＣＨ３）＝ＣＦ２、−ＣＦ＝ＣＦ（ＣＦ３）、−ＣＦ＝ＣＦ（ＣＨ３）、−Ｃ（Ｃ６Ｈ５）＝ＣＦ２、−ＣＦ＝ＣＦ（Ｃ６Ｈ５）、−ＣＨ＝ＣＦ２、−ＣＦ＝ＣＨＦ、−Ｃ（ＣＦ３）＝ＣＨＦ、−ＣＦ＝ＣＨ（ＣＦ３）、−ＣＨ＝ＣＦ（ＣＦ３）などの官能基を有する多官能性化合物があげられる（各式中の「Ｃ６Ｈ５」はフェニル基を表す）。具体的には、たとえばトリアリルシアヌレート、トリアリルイソシアヌレート（ＴＡＩＣ）、トリアクリルホルマール、トリアリルトリメリテート、Ｎ，Ｎ’−ｎ−フェニレンビスマレイミド、ジプロパギルテレフタレート、ジアリルフタレート、テトラアリルテレフタレートアミド、トリアリルホスフェート、ビスマレイミド、フッ素化トリアリルイソシアヌレート（１，３，５−トリス（２，３，３−トリフルオロ−２−プロペニル）−１，３，５−トリアジン２，４，６−トリオン）、トリス（ジアリルアミン）−Ｓ−トリアジン、亜リン酸トリアリル、Ｎ，Ｎ−ジアリルアクリルアミド、１，６−ジビニルドデカフルオロヘキサンなどがあげられる。
【００９８】
架橋剤、または、パーオキサイド架橋において用いる架橋剤とともに用いる架橋助剤としては、一般式（２１）：
【化１】
2020023680.tif 000002
【００９９】
（式中、Ｒ２１〜Ｒ２３は、独立に、水素原子、フッ素原子、アルキル基、フッ素化アルキル基、または、置換もしくは非置換のアリール基であり、Ｒ２１〜Ｒ２３の少なくとも１つは、フッ素原子またはフッ素原子を含む基である。ｍは１〜５の整数である。ｍが２以上である場合、ｍ個のＲ２１〜Ｒ２３は、それぞれ、同じであっても、異なっていてもよい。ベンゼン環の水素原子は、置換されていてもよい。）で表される構造を、少なくとも１つ有する化合物を挙げることもできる。ｍが１の場合は、該構造を２以上有することが好ましい。
【０１００】
一般式（１１）で表される構造を有する化合物としては、一般式（２２）：
【化２】
2020023680.tif 000003
【０１０１】
（式中、Ｒ２１〜Ｒ２３は、上記のとおり。ｐは０〜２の整数であり、ｎは２〜６の整数である。）で表される化合物、一般式（２３）：
【化３】
2020023680.tif 000004
【０１０２】
（式中、Ｒ２１〜Ｒ２３は、上記のとおり。Ｒ２４は、単結合手、−ＳＯ２−、−Ｏ−、−Ｓ−、−ＣＯ−、ヘテロ原子含有基、置換もしくは非置換のアルキレン基、置換もしくは非置換のシクロアルキレン基または置換もしくは非置換のアリーレン基である。ｍは１〜５の整数である。）で表される化合物などを挙げることができる。
【０１０３】
ポリオール架橋に用いる架橋剤としては、ビスフェノールＡ、ビスフェノールＡＦなどの多価アルコール化合物があげられる。
【０１０４】
ポリアミン架橋に用いる架橋剤としては、ヘキサメチレンジアミンカルバメート、Ｎ，Ｎ’−ジシンナミリデン−１，６−ヘキサンジアミン、４，４’−ビス（アミノシクロヘキシル）メタンカルバメートなどの多価アミン化合物があげられる。
【０１０５】
トリアジン架橋に用いる架橋剤としては、テトラフェニルスズ、トリフェニルスズなどの有機スズ化合物があげられる。
【０１０６】
オキサゾール架橋、イミダゾール架橋、チアゾール架橋に使用する架橋剤としては、たとえば一般式（３０）：
【０１０７】
【化４】
2020023680.tif 000005
【０１０８】
（式中、Ｒ３１は−ＳＯ２−、−Ｏ−、−ＣＯ−、炭素数１〜６のアルキレン基、炭素数１〜１０のパーフルオロアルキレン基または単結合手、または、
【０１０９】
【化５】
2020023680.tif 000006
【０１１０】
で示される基であり、Ｒ３２およびＲ３３は一方が−ＮＨ２であり他方が−ＮＨＲ３４、−ＮＨ２、−ＯＨまたは−ＳＨであり、Ｒ３４は水素原子、フッ素原子または一価の有機基であり、好ましくはＲ３２が−ＮＨ２でありＲ３３が−ＮＨＲ３４である。炭素数１〜６のアルキレン基の好ましい具体例としては、メチレン基、エチレン基、プロピレン基、ブチレン基、ペンチレン基、ヘキシレン基などをあげることができ、炭素数１〜１０のパーフルオロアルキレン基としては、
【０１１１】
【化６】
2020023680.tif 000007
【０１１２】
などがあげられる。なお、これらの化合物は、特公平２−５９１７７号公報、特開平８−１２０１４６号公報などで、ビスジアミノフェニル化合物の例示として知られているものである）で示されるビスジアミノフェニル系架橋剤、ビスアミノフェノール系架橋剤、ビスアミノチオフェノール系架橋剤、一般式（３１）：
【０１１３】
【化７】
2020023680.tif 000008
（Ｒ３１は、上記のとおり、Ｒ３５は、独立に、以下の基のいずれかである。）
【化８】
2020023680.tif 000009
【０１１４】
で示されるビスアミドラゾン系架橋剤、一般式（３２）：
【０１１５】
【化９】
2020023680.tif 000010
【０１１６】
（式中、Ｒｆ３１は炭素数１〜１０のパーフルオロアルキレン基である）で示されるビスアミドラゾン系化合物、または一般式（３３）：
【０１１７】
【化１０】
2020023680.tif 000011
【０１１８】
（式中、ｎは１〜１０の整数である）で示されるビスアミドオキシム系架橋剤などがあげられる。これらのビスアミノフェノール系架橋剤、ビスアミノチオフェノール系架橋剤またはビスジアミノフェニル系架橋剤などは従来シアノ基を架橋点とする架橋系に使用していたものであるが、カルボキシル基およびアルコキシカルボニル基とも反応し、オキサゾール環、チアゾール環、イミダゾール環を形成し、架橋物を与える。
【０１１９】
とくに好ましい架橋剤としては、複数個の３−アミノ−４−ヒドロキシフェニル基、または３−アミノ−４−メルカプトフェニル基を有する化合物、もしくは一般式（３４）：
【０１２０】
【化１１】
2020023680.tif 000012
【０１２１】
（式中、Ｒ３１、Ｒ３２およびＲ３３は上記のとおり。）で示される化合物があげられ、具体的には、たとえば２，２−ビス（３−アミノ−４−ヒドロキシフェニル）ヘキサフルオロプロパン（一般名：ビス（アミノフェノール）ＡＦ）、２，２−ビス（３−アミノ−４−メルカプトフェニル）ヘキサフルオロプロパン、テトラアミノベンゼン、ビス−３，４−ジアミノフェニルメタン、ビス−３，４−ジアミノフェニルエーテル、２，２−ビス（３，４−ジアミノフェニル）ヘキサフルオロプロパン、２，２−ビス［３−アミノ−４−（Ｎ−フェニルアミノ）フェニル］ヘキサフルオロプロパン、２，２−ビス［３−アミノ−４−（Ｎ−メチルアミノ）フェニル］ヘキサフルオロプロパン、２，２−ビス［３−アミノ−４−（Ｎ−エチルアミノ）フェニル］ヘキサフルオロプロパン、２，２−ビス［３−アミノ−４−（Ｎ−プロピルアミノ）フェニル］ヘキサフルオロプロパン、２，２−ビス［３−アミノ−４−（Ｎ−パーフルオロフェニルアミノ）フェニル］ヘキサフルオロプロパン、２，２−ビス［３−アミノ−４−（Ｎ−ベンジルアミノ）フェニル］ヘキサフルオロプロパンなどである。
【０１２２】
これらの中でも、架橋剤としては耐熱性、耐スチーム性、耐アミン性、良好な架橋性の点から、２，２−ビス［３−アミノ−４−（Ｎ−フェニルアミノ）フェニル］ヘキサフルオロプロパンが好ましい。
【０１２３】
上記架橋剤の含有量は、含フッ素ポリマー１００質量部に対して、好ましくは０．０５〜１０質量部であり、より好ましくは０．５〜５質量部である。
【０１２４】
上記組成物は、一般的な充填剤を含有してもよい。
【０１２５】
上記一般的な充填剤としては、ポリイミド、ポリアミドイミド、ポリエーテルイミドなどのイミド構造を有するイミド系フィラー、ポリアリレート、ポリスルホン、ポリエーテルスルホン、ポリフェニレンスルフィド、ポリエーテルエーテルケトン、ポリエーテルケトン、ポリオキシベンゾエートなどのエンジニアリングプラスチック製の有機物フィラー、酸化アルミニウム、酸化ケイ素、酸化イットリウムなどの金属酸化物フィラー、炭化ケイ素、炭化アルミニウムなどの金属炭化物、窒化ケイ素、窒化アルミニウムなどの金属窒化物フィラー、フッ化アルミニウム、フッ化カーボン、硫酸バリウム、カーボンブラック、シリカ、クレー、タルクなどの無機物フィラーがあげられる。
【０１２６】
これらの中でも、各種プラズマの遮蔽効果の点から、カーボンブラック、酸化アルミニウム、酸化イットリウム、酸化ケイ素、ポリイミド、フッ化カーボンが好ましい。
【０１２７】
また、上記無機物フィラー、有機物フィラーを単独で、または２種以上を組み合わせて配合してもよい。
【０１２８】
上記一般的な充填剤の配合量は、含フッ素ポリマー１００質量部に対して、好ましくは０．５〜１００質量部、より好ましくは５〜５０質量部である。
【０１２９】
とくに高純度かつ非汚染性が要求されない分野では、必要に応じて含フッ素ポリマー組成物に配合される通常の添加物、たとえば充填剤、加工助剤、可塑剤、着色剤などを配合することができ、前記のものとは異なる常用の架橋剤や架橋助剤を１種またはそれ以上配合してもよい。
【０１３０】
本開示の組成物として、特に好適な態様を例示すれば、次のとおりである。すなわち、複合粒子、および、主鎖末端および／または側鎖にシアノ基（−ＣＮ基）を有する含フッ素エラストマーを含む組成物であって、上記複合粒子は、ポリマーと、上記ポリマー中に分散した無機窒化物粒子とからなり、上記ポリマーが、上記酸基含有モノマー単位を含有しており、上記含フッ素エラストマー１００質量部あたり０．１〜３０質量部の上記複合粒子を含むことを特徴とする組成物である。上記含フッ素エラストマーとしては、パーフルオロエラストマーが好ましい。また、上記無機窒化物粒子としては、窒化ケイ素粒子が好ましい。また、上記酸基含有モノマー単位としては、上記不飽和カルボン酸単位が好ましい。
【０１３１】
上記組成物は、架橋成形して成形品を得るための成形材料として好適に使用できる。
【０１３２】
上記組成物は、上記無機粒子、少なくとも上記酸基含有モノマーを含有するモノマー、上記分散剤および上記重合開始剤を上記溶媒に分散させて分散液を得る工程、上記分散液中でモノマーを重合してスラリーを得る工程、上記スラリーから複合粒子を回収する工程、および、上記複合粒子および含フッ素ポリマーを混練する工程を含む製造方法により製造することができる。
【０１３３】
上記混練は、通常のポリマー用加工機械、たとえば、オープンロール、バンバリーミキサー、ニーダー、密閉式混合機などを用いて実施することができる。
【０１３４】
上記組成物を成形材料として予備成形体を得る方法は通常の方法でよく、金型にて加熱圧縮する方法、加熱された金型に圧入する方法、押出機で押出す方法など公知の方法で行なうことができる。ホースや電線などの押出製品の場合は押出後にスチームなどによる加熱架橋を行なうことで、成形品を得ることができる。
【０１３５】
上記組成物から成形品を得る方法は通常の方法でよく、予備成形体を得た後、一次架橋、最後に二次架橋の順で成形品を得ることができる。
【０１３６】
一次架橋は、１５０〜２００℃で５〜１２０分間行うことが好ましく、１７０〜１９０℃で５〜６０分間行うことがより好ましい。架橋手段としては、公知の架橋手段を用いればよく、例えば、プレス架橋などをあげることができる。
【０１３７】
二次架橋は、１８０〜３２０℃で２〜２４時間行うことが好ましく、１９０〜３１０℃で５〜２０時間行うことがより好ましい。また、二次架橋は、２５０〜３２０℃で２〜２４時間行ってもよく、２８０〜３１０℃で５〜２０時間行ってもよい。架橋手段としては、公知の架橋手段を用いればよく、例えば、オーブン架橋などをあげることができる。
【０１３８】
本開示の成形品は、上記組成物から得られる。
本開示の成形品は、特に耐熱性が要求される半導体製造装置、特に高密度プラズマ照射が行なわれる半導体製造装置のシール材として好適に使用できる。上記シール材としては、Ｏ−リング、角−リング、ガスケット、パッキン、オイルシール、ベアリングシール、リップシール等が挙げられる。
そのほか、半導体製造装置に使用される各種のポリマー製品、例えばダイヤフラム、チューブ、ホース、各種ゴムロール、ベルト等としても使用できる。また、コーティング用材料、ライニング用材料としても使用できる。
【０１３９】
なお、本開示でいう半導体製造装置は、特に半導体を製造するための装置に限られるものではなく、広く、液晶パネルやプラズマパネルを製造するための装置等、高度なクリーン度が要求される半導体分野において用いられる製造装置全般を含むものであり、例えば次のようなものを挙げることができる。
【０１４０】
（１）エッチング装置
ドライエッチング装置
プラズマエッチング装置
反応性イオンエッチング装置
反応性イオンビームエッチング装置
スパッタエッチング装置
イオンビームエッチング装置
ウェットエッチング装置
アッシング装置
（２）洗浄装置
乾式エッチング洗浄装置
ＵＶ／Ｏ３洗浄装置
イオンビーム洗浄装置
レーザービーム洗浄装置
プラズマ洗浄装置
ガスエッチング洗浄装置
抽出洗浄装置
ソックスレー抽出洗浄装置
高温高圧抽出洗浄装置
マイクロウェーブ抽出洗浄装置
超臨界抽出洗浄装置
（３）露光装置
ステッパー
コータ・デベロッパー
（４）研磨装置
ＣＭＰ装置
（５）成膜装置
ＣＶＤ装置
スパッタリング装置
（６）拡散・イオン注入装置
酸化拡散装置
イオン注入装置
【０１４１】
本開示の成形品は、例えば、ＣＶＤ装置、プラズマエッチング装置、反応性イオンエッチング装置、アッシング装置またはエキシマレーザー露光機のシール材として優れた性能を発揮する。
【０１４２】
以上、実施形態を説明したが、特許請求の範囲の趣旨および範囲から逸脱することなく、形態や詳細の多様な変更が可能なことが理解されるであろう。
【実施例】
【０１４３】
つぎに本開示の実施形態について実施例をあげて説明するが、本開示はかかる実施例のみに限定されるものではない。
【０１４４】
調製例１〜６
反応槽として、容積１０００ｍｌのセパラブルフラスコを用いた。反応槽中で７９０ｍｌの１−ブタノールにポリビニルピロリドン１５ｇ、表１に記載のモノマーを溶解させ、さらに窒化ケイ素粒子（平均粒子径３０ｎｍ）４０ｇを加え、ホモジナイザーにより５，０００ｒｐｍ、５分間分散させた。
【０１４５】
６枚羽傾斜パドルを使用して撹拌しながら、重合開始剤として２，２’−アゾビス（２−メチルプロピオニトリル）２．０ｇを溶解させた後、７０℃まで昇温し、１５時間分散重合を行った。
【０１４６】
分散重合終了後、減圧濾過装置により得られたスラリーから複合粒子を分離した後、７５℃に設定した乾燥機で１５時間乾燥した。その後、不活性ガス中にて１００℃、２時間加熱した。得られた複合粒子はポリマー中に窒化ケイ素粒子が分散した構造を有していた。
【０１４７】
以下の方法により、得られた複合粒子を評価した。
【０１４８】
複合粒子の５０％径（メジアン径）
Ｓｙｍｐａｔｅｃ社製レーザ回折式粒度分布測定装置  ＨＥＬＯＳ＆ＲＯＤＯＳにより測定した。結果を表１に示す。
【０１４９】
複合粒子中の窒化ケイ素比率
熱質量計（エスアイアイ・ナノテクノロジー社製  ＴＧ−ＤＴＡ７２００）を用い、空気２００ｍｌ／ｍｉｎ、昇温速度１０℃／ｍｉｎ、温度範囲２０〜６００℃の条件で質量変化を測定し、６００℃昇温時の残存率から求めた。結果を表１に示す。
【０１５０】
【表１】
2020023680.tif 000013
【０１５１】
実施例１
１００質量部の含フッ素エラストマー（ＴＦＥ／ＰＭＶＥ／シアノ基含有単量体＝５９．４／４０．１／０．５（モル比））に対し、調製例１で得られた複合粒子を０．５質量部、架橋剤として４，４’−［２，２，２−トリフルオロ−１−（トリフルオロメチル）エチリデン］ビス［Ｎ１−フェニル−１，２−ベンゼンジアミン］を０．８質量部、フィラーとしてカーボンブラック（平均粒子径０．３μｍ）を２３質量部、を配合したものをオープンロールにて混練して、架橋可能なフッ素ゴム組成物を調製した。
【０１５２】
得られたフッ素ゴム組成物をアルミナ袋に入れ真空包装後、表２に記載の保存期間、４０℃にて貯蔵した。アルファテクノロジーズ社製ムービングダイレオメーターＭＤＲ２０００を用いて、１８０℃／３０分の条件で加硫特性を測定し、ＭＬの変化から貯蔵安定性を評価した。なお、ＭＬとは、最小トルク値であり、この数値は、加硫成形時の流動性の指標で、小さいほど流動性が良く、架橋反応によりスコーチが進行すると大きくなる。結果を表２に示す。
【０１５３】
得られたフッ素ゴム組成物を１８０℃で３０分間プレスして架橋を行ったのち、さらにオーブン中にて２００℃で１２時間、２５０℃で３時間、２９０℃で３時間オーブン架橋を施し、厚さ２ｍｍの架橋物の被験サンプルを作製した。得られた被験サンプルについて、以下の方法により常態物性を測定した。
【０１５４】
常態物性
ＪＩＳ  Ｋ６２５１に準じて、厚さ２ｍｍの被験サンプルの常態（２５℃）での１００％引張応力（ＭＰａ）、引張強度（ＭＰａ）、伸び（％）、硬度Ｐｅａｋ（Ｓｈｏｒｅ  Ａ）を測定した。結果を表３に示す。
【０１５５】
実施例２
複合粒子を調製例２で得られたものに変更した以外は、実施例１と同様にして、フッ素ゴム組成物を調製した。得られたフッ素ゴム組成物を用いて、実施例１と同様にして、貯蔵安定性の評価を行った。結果を表２に示す。また、実施例１と同様にして、厚さ２ｍｍの架橋物の被験サンプルを作製した。得られた被験サンプルについて、実施例１と同様に常態物性を測定した。結果を表３に示す。
【０１５６】
実施例３
複合粒子を調製例３で得られたものに変更した以外は、実施例１と同様にして、フッ素ゴム組成物を調製した。得られたフッ素ゴム組成物を用いて、実施例１と同様にして、貯蔵安定性の評価を行った。結果を表２に示す。また、実施例１と同様にして、厚さ２ｍｍの架橋物の被験サンプルを作製した。得られた被験サンプルについて、実施例１と同様に常態物性を測定した。結果を表３に示す。
【０１５７】
実施例４
複合粒子を調製例４で得られたものに変更した以外は、実施例１と同様にして、フッ素ゴム組成物を調製した。得られたフッ素ゴム組成物を用いて、実施例１と同様にして、貯蔵安定性の評価を行った。結果を表２に示す。また、実施例１と同様にして、厚さ２ｍｍの架橋物の被験サンプルを作製した。得られた被験サンプルについて、実施例１と同様に常態物性を測定した。結果を表３に示す。
【０１５８】
実施例５
複合粒子を調製例５で得られたものに変更した以外は、実施例１と同様にして、フッ素ゴム組成物を調製した。得られたフッ素ゴム組成物を用いて、実施例１と同様にして、貯蔵安定性の評価を行った。結果を表２に示す。また、実施例１と同様にして、厚さ２ｍｍの架橋物の被験サンプルを作製した。得られた被験サンプルについて、実施例１と同様に常態物性を測定した。結果を表３に示す。
【０１５９】
比較例１
複合粒子を調製例６で得られたものに変更した以外は、実施例１と同様にして、フッ素ゴム組成物を調製した。得られたフッ素ゴム組成物を用いて、実施例１と同様にして、貯蔵安定性の評価を行った。結果を表２に示す。また、実施例１と同様にして、厚さ２ｍｍの架橋物の被験サンプルを作製した。得られた被験サンプルについて、実施例１と同様に常態物性を測定した。結果を表３に示す。
【０１６０】
参考例１
複合粒子を使用せず、１００質量部の含フッ素エラストマー（ＴＦＥ／ＰＭＶＥ／シアノ基含有単量体＝５９．４／４０．１／０．５（モル比））に対し、窒化ケイ素（平均粒子径３０ｎｍ）を０．２５質量部、架橋剤４，４’−［２，２，２−トリフルオロ−１−（トリフルオロメチル）エチリデン］ビス［Ｎ１−フェニル−１，２−ベンゼンジアミン］を０．８質量部、フィラーとしてカーボンブラック（平均粒子径０．３μｍ）を２３質量部配合した以外は、実施例１と同様にして、フッ素ゴム組成物を調製した。得られたフッ素ゴム組成物を用いて、実施例１と同様にして、厚さ２ｍｍの架橋物の被験サンプルを作製した。得られた被験サンプルについて、実施例１と同様に常態物性を測定した。結果を表３に示す。
【０１６１】
【表２】
2020023680.tif 000014
【０１６２】
【表３】
2020023680.tif 000015
【０１６３】
表２より、メタクリル酸を用いて得られた複合粒子を配合した実施例１〜５では、メタクリル酸を用いることなく得られた複合粒子を配合していない比較例１に比べて、４０℃の貯蔵試験後のＭＬ増加が小さくなっており、スコーチ安定性が改善されていることがわかる。また、表３より、架橋ゴム物性については、実施例１〜５と参考例１とで殆ど差異はなく、複合粒子を配合しても、従来の架橋物と同等の優れた物性が得られることがわかる。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
複合粒子、および、含フッ素ポリマーを含有する組成物であって、前記複合粒子は、ポリマーと、前記ポリマー中に分散した無機粒子とからなり、
前記無機粒子が、無機窒化物粒子であり、
前記ポリマーが、酸基含有モノマー単位を含有する組成物。
【請求項２】
前記酸基含有モノマー単位が、不飽和カルボン酸単位である請求項１に記載の組成物。
【請求項３】
前記酸基含有モノマー単位が、メタクリル酸単位である請求項１または２に記載の組成物。
【請求項４】
前記ポリマーの前記酸基含有モノマー単位の含有量が、全単量体単位に対して、１〜１００モル％である請求項１〜３のいずれかに記載の組成物。
【請求項５】
前記含フッ素ポリマーが、含フッ素エラストマーである請求項１〜４のいずれかに記載の組成物。
【請求項６】
前記複合粒子が、前記無機粒子が分散した分散液中で、酸基含有モノマーを重合することにより得られる請求項１〜５のいずれかに記載の組成物。
【請求項７】
成形材料である請求項１〜６のいずれかに記載の組成物。
【請求項８】
請求項１〜６のいずれかに記載の組成物から得られる成形品。